Brevet FR2911341A1 — publié le 20080718

L'invention concerne un inhibiteur de corrosion, notamment destiné à incorporer un revêtement, tel qu'une peinture, une laque ou un vernis, ou seulement une composition filmogène, en vue de son application sur tout support compatible, par exemple métallique, à traiter, à préserver, ou à préparer avant le dépôt d'un revêtement ou tout autre couche. On connaît selon la demande de brevet EP835289A une composition d'enduction comprenant un liant organique filmogène et un inhibiteur de corrosion. Ce dernier est un sel ou un amide obtenu par réaction entre un sel ou un amide d'un acide carboxylique et un aminosilane. Le document US2006/0127681A1 décrit une composition aqueuse destinée au traitement d'une surface métallique qui comprend l'association d'un silane et d'un chélate métallique pour inhiber la corrosion et un composé organique filmogène. Même enrichie avec d'autres agents d'inhibition, une telle composition ne possède pas une résistance à la corrosion suffisamment élevée, en particulier quand la surface est exposée à des conditions sévères de vieillissement. La Demanderesse a mis au point une composition pour l'inhibition 20 de la corrosion combinant au moins trois ingrédients agissant en synergie, lui conférant des performances d'inhibition très intéressantes. Ainsi, une composition de l'invention comprend, en combinaison, à litre d'ingrédients actifs, un ou plusieurs aminosilanes a), un ou plusieurs composés azolés b) et au moins un composé c) choisi parmi les acides 25 carboxyliques et les amines grasses. Par aminosilane, on entend, selon l'invention, un composé qui comprend au moins une fonction amine, qu'elle soit primaire, secondaire ou tertiaire, qui peut être liée à toute autre fonction, par exemple fonction carbonyle, et qui comprend au moins un atome de silicium. 30 Un composé azolé dans la présente invention signifie un composé comportant au moins un hétérocycle pentagonal azoté qui peut comprendre dans ledit cycle un autre hétéroatome choisi par exemple parmi l'azote, l'oxygène et le soufre. Les cycles pyrrole, pyrazole, imidazole, triazole, tétrazole, oxazole, isoxazole, thiazole, isothiazole appartiennent à cette famille 35 d'hétérocycles. La littérature décrit des composés azolés (A Le Gal la Salle et al., Mémoires et Etudes scientifiques Revue de Métallurgie, Mai 1992, page 301-310) possédant des propriétés de protection du cuivre contre la corrosion par des composés azotés. Tout composé azoté présentant de telles propriétés entre dans la présente définition. La suite de la description s'attachera à préciser les ingrédients 5 actifs préférentiels conduisant à une efficacité optimale. Les ingrédients actifs employés pouvant être à l'état solide, une composition de l'invention comprend donc avantageusement un solvant ou un mélange de solvants dans lequel les ingrédients sont solubilités. De préférence, et pour une action optimale, ce solvant est essentiellement exempt 10 d'eau, mais toute présence d'eau, apportée par exemple par un des ingrédients ne nuit pas à la synergie. Ainsi, certains des ingrédients disponibles dans le commerce sont vendus dans une forme aqueuse, leur incorporation en l'état n'affecte pas le pouvoir de la composition. De même, une composition de l'invention s'avère très efficace dans une peinture à l'eau. 15 En fonction des ingrédients actifs qu'il retiendra, l'homme du métier compétent est à même de sélectionner un solvant ou un mélange de solvants approprié. Le dipropylène glycol méthyléther est un exemple. S'agissant du ou des aminosilanes, en tant qu'ingrédient actif a) d'une composition de l'invention, on retient avantageusement les composés qui 20 répondent à la formule (I) (NR1 R2)nXSiR3R4R5, dans laquelle n est un entier au moins égal à 1, R1 et R2, indépendamment l'un de l'autre, représentent l'hydrogène, un groupe alkyle de préférence en Cl-C9, linéaire, cyclique ou ramifié, éventuellement substitué, un groupe aromatique, éventuellement substitué, un groupe carboxylique, ester, amide ; X représente un radical 25 alkylène de préférence en C1-C20, linéaire, cyclique ou ramifié, éventuellement substitué et/ou interrompu par un ou des hétéroatomes, un radical alkylidène en C2-C20, linéaire, cyclique ou ramifié, éventuellement substitué et/ou interrompu par un ou des hétéroatomes, R3, R4 et R5, indépendamment les uns des autres, représentent l'hydrogène, un groupe alkyle en C1-C9, linéaire, 30 cyclique ou ramifié, éventuellement substitué, un groupe alkoxy en C1-C9, linéaire, cyclique ou ramifié, éventuellement substitué, un groupe aromatique, éventuellement substitué. Concernant le ou les acides carboxyliques, en tant qu'ingrédients actifs c) d'une composition de l'invention, ils sont, dans des variantes 35 préférées, choisis parmi les acides carboxyliques répondant à la formule (Il) R.6000H dans laquelle R6 représente un groupe aromatique, éventuellement substitué par au moins un substituant choisi parmi les groupes alkyles en Cl-C9, les groupes alkoxy en Cl-C9, les fonctions carboxylique, amine, thiol, hydroxyle, nitrite. Concernant la ou les amines grasses, en tant qu'ingrédients actifs c) dans une composition de l'invention, elle sera avantageusement choisie parmi les amines répondant à la formule (III) R7(NR8R9)mNR1OR11 dans laquelle m est égal à 0 ou 1, R7 représente une chaîne hydrocarbonée d'acide gras, R8 et R9, indépendamment l'un de l'autre, représentent l'hydrogène, un radical alkylène en Cl-C9, linéaire, cyclique ou ramifié, éventuellement substitué et/ou interrompu par un ou des hétéroatomes, un radical alkylidène en C2-C9, linéaire, cyclique ou ramifié, éventuellement substitué et/ou interrompu par un ou des hétéroatomes, et R10 et R11, indépendamment l'un de l'autre, représentent l'hydrogène, un groupe alkyle en Cl-C9, linéaire, cyclique ou ramifié, éventuellement substitué et/ou interrompu par un ou des hétéroatomes, un groupe alkoxy, éventuellement répété, un radical alkylidène en C2-C9, linéaire, cyclique ou ramifié, éventuellement substitué et/ou interrompu par un ou des hétéroatornes. Comme indiqué précédemment, une composition pour l'inhibition de la corrosion peut comprendre un ou plusieurs ingrédients actifs c). Ces derniers peuvent consister en plusieurs acides carboxyliques, en plusieurs amines grasses, et en tout mélange d'acides carboxyliques et d'amines grasses, en particulier ceux définis précédemment. Le ou les aminosilanes a) illustrant la définition donnée précédemment et préférentiellement utilisés dans une composition de 25 l'invention, peuvent être choisis parmi les suivants : 3-aminopropyltrimethoxysilane 3-aminopropyltriethoxysilane 2-aminoéthyl-3-aminopropyltriméthoxysilane triamino-fonctionnel propyltriméthoxysilane 30 bis(3-triethoxysilylpropyl)amine N-(n-butyl)-3aminopropyltriméthoxysilane 2-aminoethyl-3-am inopropylméthyldimethoxysilane 3-aminopropylmethyldiéthoxysilane 3-aminopropylethyldiéthoxysilane 35 3-uréidopropyltriéthoxysilane N-cyclohexyl-3-aminopropyltrimethoxysilane N-cyclohexylaminomethyhnethyldiethoxysilane N-cyclohexylaminomethyltriethoxysilane N-phenylaminomethyltrirnethoxysilane N-trimethoxysilylmethyl-O-methyl-carbamate N-dimethoxy(methyl)silyllmethyl-O-methyl-carbamate tri-t-butylaminosilane triphenylaminosilane, ainsi que les aminosilanes du type de ceux distribués par DEGUSSA et identifiés par les noms et références commerciales suivants : amino/alkyl-fonctionnel siloxane co-oligomer aqueux, Dynasylan HS2627 ou HS2905 triamino/alkyl-fonctionnel siloxane co-oligomer aqueux, Dynasylan HS2775 diamino/alkyl-fonctionnel siloxane co-oligomer aqueux, Dynasylan 15 HS2776 amino/vinyl-fonctionnel :siloxane co-oligomer aqueux, Dynasylan HS2781 ou HS2907 amino/methacrylate-fonctionnel siloxane co-oligomer aqueux, Dynasylan HS2929. 20 Le ou les composés azotés b) illustrant la définition donnée précédemment et préférentiellement utilisés dans une composition de l'invention, peuvent être choisis parmi les suivants : le mercaptobenzothiazole et ses dérivés le benzotriazole et ses dérivés 25 le mercaptobenzimidazole et ses dérivés le tolyltriazole et ses dérivés le mercaptobenzoxazole et ses dérivés le benzimidazole et ses dlérivés l'aminotriazole et ses dérivés 30 l'amino-2 méthoxy-6 benzothiazole et ses dérivés le 3-amino-1,2,4 triazole et ses dérivés le 4-amino-4H-1 ,2,4 triazole et ses dérivés. Par dérivé, on comprend les composés différant du composé azoté de référence par la présence de un ou plusieurs substituants. Des substituants 35 appropriés sont un groupe alkyle de préférence en C1-C9, linéaire, cyclique ou ramifié, éventuellement substitué, un groupe aromatique, éventuellement substitué, un groupe carboxylique, ester, amide. Le ou les acides carboxyliques c) illustrant la définition donnée précédemment et préférentiellement utilisés dans une composition de l'invention, peuvent être choisis parmi l'acide benzoïque, l'acide 4-tert-butyl benzoïque, l'acide aminobenzoïque, l'acide toluique, l'acide nitrobenzoïque, l'acide phtalique, l'acide éthylbenzoïque, l'acide propylbenzoïque, l'acide nbutylbenzoïque. La ou les amines grasses c) sont illustrées par les amines suivantes : les cocoamines éthoxylées ; elles répondent à la formule générale (III) précitée où m est nul, R10 et R11 représentent chacun CH2CH2OH ou un groupe polyéthoxylé, et R7 représente la chaîne carbonée des acides gras de l'huile de coprah, les amines de suif éthoxylées ; elles répondent à la formule générale (III) précitée où m est nul, R10 et R11 représentent chacun CH2CH2OH ou un groupe polyéthoxylé, et R7 représente la chaîne carbonée des acides gras du suif ; à titre d'exemple, on peut citer les imino-2,2'bisdérivés-N-alkyles de suif et les amines de suif alkyl éthoxylées, les oléyl amines éthoxylées ; elles répondent à la formule générale 20 (III) précitée où m est nul, R10 et R11 représentent chacun CH2CH2OH ou un groupe polyéthoxylé, et R7 représente la chaîne carbonée oléyle, les diamines, notamment celles répondant à la formule (III) précitée dans laquelle m est égal à 1, R8, R10 et R11 représentent l'hydrogène, et R9 représente CH2CH2, par exemple la (Z)-N-9-octadécénylpropane-1,3-diamine, 25 les N-coco-alkyltriméthylènediamines et les N-suif-alkyltriméthylènediamines. Des compositions intéressantes de l'invention :sont décrites ci-après ; elles répondent aux caractéristiques données, ces caractéristiques étant considérées seules ou en combinaison l'une ou les unes avec l'autre ou les autres. 30 Une telle composition comprend au moins un aminosilane a) choisi parmi le 3-aminopropyltriethoxysilane et l'amino/alkyl-fonctionnel siloxane cocligomer aqueux, un composé azolé b) choisi parmi le mercaptobenzothiazole, le benzotriazole et le mercaptobenzimidazole, et un composé c) choisi parmi l'acide benzoïque, l'acide 4-tert-butyl benzoïque, l'acide nitrobenzoïque, les 35 irnino-2,2'bis-dérivés-N-alkyles de suif, les amines de suif alkyl éthoxylées, la (Z)-octadec-9-enylamine éthoxylée et la (Z)-N-9-octadécényl propane-1,3-diamine. Elle comprend au moins deux composés c). [)ans ce cas, elle comprend avantageusement l'acide benzoïque et au moins l'un de l'acide 4-tert-butyl benzoïque et de l'acide nitrobenzoïque. Elle peut aussi comprendre au moins l'un de l'acide benzoïque, l'acide 4-tert-butyl benzoïque et l'acide nitrobenzoïque, et l'une des amines suivantes : les imino-2,2'bis-dérivés-N-alkyles de suif, les amines de suif alkyl éthoxylées, la (Z)-octadec-9-enylamine éthoxylée, la (Z)-N-9-octadécényl propane-1,3-diamine. Une composition peut comprendre au moins trois composés c). Dans une variante favorable, elle comprend au moins deux composés choisis parmi l'acide benzoïque, l'acide 4-tert-butyl benzoïque et l'acide nitrobenzoïque, et au moins un composé choisi parmi les imino-2,2'bis-dérivés- N-alkyles de suif, les amines de suif alkyl éthoxylées, la (Z)-octadec-9-enylamine éthoxylée, la (Z)-N-9-octadécénylpropane-1,3-diamine. Selon l'invention, la proportion du ou des aminosilanes a) varie avantageusement de 5 à 25%, de préférence de 10 à 20%, en poids du poids de la composition. Celle du ou des composés azolés b) varie avantageusement de 2 à 30%, de préférence de 5 à 15%, en poids du poids de la composition. Et celle du ou des composés c) varie avantageusement de 5 à 45%, de préférence de 15 à 35%, en poids du poids de la composition, la proportion du ou des acides carboxyliques variant de 5 à 25%, de préférence de 5 à 15%, en poids du poids de la composition, et/ou celle de la ou des amines grasses variant de 5 à 20%, de préférence de 10 à 20%, en poids du poids de la composition. L'invention a aussi pour objet toute peinture, laque ou vernis, ou bien composition filmogène, comprenant une composition telle que définie précédemment. Elle concerne en outre l'utilisation pour l'obtention d'une composition pour l'inhibition de la corrosion, de, en combinaison, un ou plusieurs aminosilanes a), un ou plusieurs composés azolés b) et au moins un composé c) choisi parmi les acides carboxyliques et les amines grasses. Les exemples ci-après vont permettre d'illustrer plus en détails la formulation, l'obtention de compositions de l'invention, et leurs propriétés. La synergie entre les trois ingrédients actifs est en particulier mise en évidence par comparaison entre leur efficacité (exemple 2) et celle de compositions ne contenant que deux des trois ingrédients actifs. Exemple 1 : Préparation d'une composition pour l'inhibition de 5 la corrosion de l'invention Les formulations rassemblées dans le tableau 1 ci-après sont préparées, les proportions des ingrédients étant exprimées en % en poids par rapport au poids final de la formulation. 10 Tableau 1 N Aminosilane a) Composé Composé c) formulation azolé b) _ Acide Amine crasse _ 1 I 16,7 MBI 8,3 - (3 16,7 2 I 16,7 MBT/MBI 6/2,3 -(3 16,7 _ 3 Il 13,3 MBT 13,0 - (3 13,3 _ 4 I 14,3 MBT 21,4 - (3 14,3 I 16,7 MBT 7,9 PTBBA 8,2 - 6 I 5,4 MBT 2,6 PTBBA 19,5 8 16,0 _ 7 I 16,3 BZT 7,6 PTBBA 10,6 - 3-aminopropyltriéthoxysilane aminolalkyl-fonctionnel siloxane co-oligomer aqueux = mercaptobenzothiazole mercaptobenzimidazole benzotriazole amine de suif alkyl éthoxylée 8 = (Z)-N-9-octadécénylpropane-1,3-diamine 20 PTBBA = acide 4-tert-butylbenzoïque La composition est préparée comme suit: on ajoute à du dipropylène glycol méthyléther, les ingrédients actifs mentionnés dans le tableau 1. La composition est ensuite complétée à 100% en poids par le 25 solvant précité. Exemple 2 : efficacité d'une composition selon l'invention vis-à-vis de la corrosion. A) Milieu d'essai Les formules de l'exemple 1 ont été mélangées, à divers 5 pourcentages, dans des peintures de nature variée. Les peintures utilisées sont décrites ci-dessous. PEINTURE 1 : Peinture monocomposant solvantée Résine de type alkyde CPV (concentration pigmentaire volumique) =4 10 Contient 1% de phosphate de zinc PEINTURE 2: Peinture monocomposant solvantée Résine de type copolymère acrylique/uréthane CPV =12 Ne contient pas de pigment anticorrosion 15 PEINTURE 3: Peinture monocomposant hydrodiluable Résine de type acrylique CPV=23 Ne contient pas de pigment anticorrosion PEINTURE 4: Peinture monocomposant hydrodiluable 20 Résine de type vinyl-acrylique CPV=6 Ne contient pas de pigment anticorrosion PEINTURE 5: Peinture monocomposant hydrodiluable Résine de type alkydc 25 CPV=14 Contient 3% de phosphate de zinc Chaque peinture est aussi testée sans inhibiteur de corrosion à titre de témoin. B) Méthode d'essai 30 La méthode d'essai utilisée est celle décrite dans la norme ISO 9227 dont l'intitulé est le suivant : Essais de corrosion en atmosphère artificielle : essais au brouillard salin . C) Conditions d'essai a) Application de la peinture La peinture est appliquée sur des supports en acier ou en acier galvanisé de type Q-panel, à l'aide d'un applicateur de type spirale ou réservoir, de façon à obtenir une épaisseur homogène sur tout le support. Les supports sont séchés durant 21 jours dans un local tempéré (entre 21 et 23 C). L'épaisseur du film de peinture sec mesurée à la fin de la période de séchage est comprise entre 55 et 60 pm. b) Préparation des supports peints Avant de les placer dans l'enceinte du Brouillard Salin, les supports peints sont préparés de la façon suivante : les bords et le dos sont protégés à l'aide d'un ruban adhésif imperméable dans le tiers inférieur du support, une rayure en forme de V à l'envers est provoquée intentionnellement à l'aide d'un scléromètre. La rayure doit traverser la peinture afin de faire apparaître le métal sans le rayer profondément. c) Durée d'essai La durée d'essai dépend du système de peinture à tester. Le tableau 2 indique la durée d'essai en fonction de chaque peinture testée. Tableau 2 Peinture 1 Peinture 2 Peinture 3 Peinture 4 Peinture 5 _600 heures 600 heures 300 heures 250 heures 400 heures D) Interprétation des résultats Les résultats donnent les informations suivantes sur l'aspect des supports à la fin de la période d'essai : le niveau de protection du support exprimé par le Facteur de Protection contre la Corrosion (FPC) qui est la somme des deux facteurs suivants: o le FPC du film de peinture (FPCf;,m): de 0 à 6, le grade 6 définissant un niveau de protection maximum, et 30 o le FPC du support métallique (FPCmétal) sous le film de peinture: de 0 à 6, le grade 6 définissant un niveau de protection maximum ; Plus le FPC est élevé, plus l'efficacité d'inhibition de la corrosion est grande. le niveau de dégradation du film de part et d'autre de la blessure (appelé délamination) mesuré directement sur le support et exprimé en mm. Plus la délaminatiion est faible, plus l'efficacité d'inhibition de la corrosion est grande. E) Résultats Les résultats obtenus apparaissent dans les tableaux 3-9 suivants. 15 Tableau 3 : Peinture 1, support acier N Formule FPCf;,m FPCmptal FPC Délamination =FPCfi~m+FPCmétal Témoin 3,8 3,8 7,6 30 ,5 à 1 % 4,1 4,5 8,6 20 ~ à 2% 4,2 4,4 8,6 15 6 à 1 % 4,1 4,3 8,4 15 (3 à 2% 5,2 5,2 10,4 9 7 à 1 % 4,5 4,6 9,1 15 7 à 2% 5,0 5,0 10,0 11 10 Tableau 4 : Peinture 1, support acier galvanisé N Formule FPCf;,m FPCmétai FPC Délamination =FPCfiIm+FPCmétal Témoin 4,1 4,1 8,2 10 à 1% 4,1 4,3 8,4 7 5 à 2% 4,3 4,3 8,6 4 6 à 1% 4,2 4,4 8,6 6 6 à 2% 4,5 4,8 9,3 4 7 à 1% 4,6 4,7 9,3 3 7 à 2% 4,7 4,7 9,4 1 5 Tableau 5 : Peinture 2, support acier N Formule FPCfiIm FPCmétal FPC Délamination =FPCfiIm+FPCméta~ Témoin 0,0 3, 8 3,8 20 5 à 1 % 4,1 4,5 8,6 14 5 à 2% 4,5 4,8 9,3 10 _6 à 1 % 2,0 4,4 5,4 6 6 à 2% 2,8 4,4 7,2 6 7 à 1 % 6,0 6,0 12,0 2 _7 à 2% 6,0 6,0 12,0 1 Tableau 6 : Peinture 2, support acier galvanisé N Formule FPCfilm FPCrnétal FPC Délamination =FPCfilm+FPCmétal Témoin 2,1 4,1 6,2 3 à 1 % 6,0 6,0 12,0 1 5 à 2% 6,0 6,0 12,0 1 6 à 1 % 5,1 5,1 10,2 1 6 à 2% 5,2 5,2 10,4 1 L7 à 1% 6,0 6,0 12,0 2 7 à 2% 6,0 6,0 12,0 0,5 5 Tableau 7 : Peinture 3, support acier N Formule FPCfilm FPCrnétal FPC Délamination =FPCfilm+FPCmétal Témoin 1,0 1,2 2,2 25 1 à 1% 3,7 3,5 7,2 17 1 à 2% 4,5 4,4 8,9 8 4 à 1% 5,3 5,3 10,6 11 4 à 2% 5,5 5,5 11,0 2 5 à 1% 2,6 2,3 4,9 15 5 à 2% i_ 6,0 ;' 6,0 12,0 3 Tableau 8 : Peinture 4, support acier N Formule FPCfilm FPCmétal FPC Délamination =FPCfiIm+FPCmétal Témoin 0,0 0,0 0,0 >30 1 à 1% 3,8 4,2 8,0 20 1 à 2% 5,2 5,2 10,4 4 4 à 1% 3,7 3,9 7,6 20 4 à 2% 4,8 4,9 9,7 8 _7à1% X4,2 4,5 8,7 15 7 à 2% 4,9 5,1 10,0 4 Tableau 9 : Peinture 5, support acier N Formule FPCfilm FPCmétal FPC Délamination =FPCfiIm+FPCmétai Témoin 2,1 3,7 5,8 18 1 à 1 % 3,6 3,6 7,2 6 1 à 2% 5,4 5,4 10,8 2 4 à 1 % 4,9 5,3 10,2 4 4 à 2% 5,7 5,7 11,4 1 7 à 1 % 4,2 4,5 8,7 5 7 à 2% 6,0 6,0 12,0 2 Cet exemple 2 démontre clairement l'efficacité des compositions de l'invention et illustre la variété des compositions précédemment définies. 10 Exemple 3 : exemples comparatifs L'efficacité des compositions selon l'invention a été comparée à des compositions ne contenant que deux des trois ingrédients actifs a), b) et c). Les formulations A, B, C, D et E ainsi préparées sont présentées dans le 15 tableau 10 ci-après. 13 Tableau 10 N Aminosilane a) Composé Composé c) formulation azoté b) Acide Amine grasse A I 15,0 BZT 7,5 - - B I 15,0 -PTBBA 7,5 - C I 15,0 - - (3 15,0 D - MBT 7,5 PTBBA 7,5 - E - MBT 7,5 - f3 15,0 Avec les définitions précédentes des ingrédients actifs : 1 MBT BZT R PTBBA 3-am inopropyltriéthoxysilane mercaptobenzothiazole benzotriazole amine de suif alkyl éthoxylée acide 4-tert-butylbenzoïque Des essais ont été réalisés dans la Peinture 5 citée précédemment, pendant 400 heures, sur acier. Les résultats sont présentés dans le tableau 11 ci-après. Tableau 11 : Peinture 5, support acier N Formule FPCfi,m FPCmétal FPC Délamination =FPCfIm+FPCmétal 'Témoin 2,1 3,7 5,8 18 A à 2% 2,0 3,5 5,5 16 B à 2% 2,0 3,8 5,8 18 C à 2% 1,8 3,2 5,0 18 D à 2% 0,8 1,1 _ 20 1, 9 1= à 2% 0,8 0,9 1,7 20 La composition B est complètement inefficace puisque par rapport au témoin elle ne modifie ni le FPC, ni la délamination. Les compositions D et E ne sont pas seulement inefficaces mais au surplus elles nuisent au support par rapport au témoin. Les compositions A et C manifestent une légère inhibition 20 de la corrosion.15 REVENDICATIONS 1. Composition pour l'inhibition de la corrosion comprenant, en combinaison, à titre d'ingrédients actifs, un ou plusieurs aminosilanes a), un ou plusieurs composés azolés b) et au moins un composé c) choisi parmi les acides carboxyliques et les amines grasses. 2. Composition selon la revendication 1, caractérisée en ce qu'elle comprend en outre au moins un solvant ou un mélange de solvants. 3. Composition selon la revendication 1 ou 2, caractérisée en ce que le ou les aminosilanes a) répondent à la formule (I) (NR1 R2)r,XSiR3R4R5, dans laquelle n est un entier au moins égal à 1, R1 et R2, indépendamment l'un de l'autre, représentent l'hydrogène, un groupe alkyle de préférence en Cl-C9, linéaire, cyclique ou ramifié, éventuellement substitué, un groupe aromatique, éventuellement substitué, un groupe carboxylique, ester, amide X représente un radical alkylène de préférence en C1-C20, linéaire, cyclique ou ramifié, éventuellement substitué et/ou interrompu par un ou des hétéroatomes, un radical alkylidène en C2-C20, linéaire, cyclique ou ramifié, éventuellement substitué et/ou interrompu par un ou des hétéroatomes, R3, R4 et R5, indépendamment les uns des autres, représentent l'hydrogène, un groupe alkyle en C1-C9, linéaire, cyclique ou ramifié, éventuellement substitué, un groupe alkoxy en C1-C9, linéaire, cyclique ou ramifié, éventuellement substitué, un groupe aromatique, éventuellement substitué. 4. Composition selon l'une quelconque des revendications 1 à 3, caractérisée en ce que le ou les composés c) sont choisis parmi les acides carboxyliques répondant à la formule (II) R60OOH dans laquelle R6 représente un groupe aromatique, éventuellement substitué par au moins un substituant choisi parmi les groupes alkyles en C1-C9, les groupes alkoxy en C1-C9, les fonctions carboxylique, amine, thiol, hydroxyle, nitrite. 5. Composition selon l'une quelconque des revendications 1 à 4, caractérisée en ce que le ou les composés c) sont choisis parmi les amines répondant à la formule (III) R7(NR8R9)mNR1OR11 dans laquelle m est égal à 0 ou 1, R7 représente une chaîne hydrocarbonée d'acide gras, R8 et R9, indépendamment l'un de l'autre, représentent l'hydrogène, un radical alkylène en C1-C9, linéaire, cyclique ou ramifié, éventuellement substitué et/ou interrompu par un ou des hétéroatomes, un radical alkylidène en C2-C9, linéaire, cyclique ou ramifié, éventuellement substitué et/ou interrompu par unou des hétéroatomes, et R10 et R11, indépendamment l'un de l'autre, représentent l'hydrogène, un groupe alkyle en C1-C9, linéaire, cyclique ou ramifié, éventuellement substitué et/ou interrompu par un ou des hétéroatomes, un groupe alkoxy, éventuellement répété, un radical alkylidène en C2-C9, linéaire, cyclique ou ramifié, éventuellement substitué et/ou interrompu par un ou des hétéroatores. 6. Composition selon l'une quelconque des revendications 1 à 5, caractérisée en ce que le ou les aminosilanes a) sont choisis parmi les suivants : 3-aminopropyltrimethoxysilane 3-aminopropyltriethoxysilane 2-aminoéthyl-3-aminopropyltriméthoxysilane triamino-fonctionnel propyltriméthoxysilane bis(3-triethoxysilylpropyl)amine N-(n-butyl)-3-aminopropyltriméthoxysilane 2-aminoethyl-3-aminopropylméthyldimethoxysilane 3-aminopropylmethyldiét:hoxysilane 3-aminopropylethyldiéthoxysilane 3-uréidopropyltriéthoxysilane N-cyclohexyl-3-aminopropyltrimethoxysilane N-cyclohexylaminomethyhnethyldiethoxysilane N-cyclohexylaminomethyltriethoxysilane N-phenylaminomethyltrirnethoxysilane N-trimethoxysilylmethyl-O-methyl-carbamate N-d imethoxy(methyl)silylmethyl-O-methyl-carbamate tri-t-butylaminosilane triphenylaminosilane 7. Composition selon l'une quelconque des revendications 1 à 6, caractérisée en ce que le ou les composés azotés b) sont choisis parmi les 30 suivants : le mercaptobenzothiazole et ses dérivés le benzotriazole et ses dérivés le mercaptobenzimidazole et ses dérivés le tolyltriazole et ses dérivés 35 le mercaptobenzoxazole et ses dérivés le benzimidazole et ses dérivésl'aminotriazole et ses dérivés l'amino-2 méthoxy-6 benzothiazole et ses dérivés le 3-amino-1,2,4 triazole et ses dérivés le 4-amino-4H-1 ,2,4 triazole et ses dérivés 8. Composition selon l'une quelconque des revendications 1 à 7, caractérisée en ce que le ou les composé c) sont choisis parmi l'acide benzoïque, l'acide 4-tert-butyl benzoïque, l'acide aminobenzoïque, l'acide toluique, l'acide nitrobenzoïque, l'acide phtalique, l'acide éthylbenzoïque, l'acide propylbenzoïque, l'acide n-butylbenzoïque. 9. Composition selon l'une quelconque des revendications 1 à 8, caractérisé en ce que le ou les composés c) sont choisis parmi les amines suivantes : les cocoamines éthoxylées les amines de suif éthoxylées, par exemple les imino-2,2'bis-15 dérivés-N-alkyles de suif et les amines de suif alkyl éthoxylées les oléyl amines éthoxylées. les diamines, par exemple la (Z)-N-9-octadécénylpropane-1,3-diamine, les N-coco-alkyltriméthylènediamines et les N-suif-alkyltriméthylènediamines. 20 10. Composition selon l'une quelconque des revendications 1 à 9, caractérisée en ce qu'elle comprend au moins un aminosilane a) choisi parmi le 3-aminopropyltriethoxysilane et l'amino/alkyl-fonctionnel siloxane cooligomer aqueux, un composé azolé b) choisi parmi le mercaptobenzothiazole, le benzotriazole et le mercaptobenzimidazole, et un composé c) choisi parmi 25 l'acide benzoïque, l'acide 4-tert-butyl benzoïque, l'acide nitrobenzoïque, les imino-2,2'bis-dérivés-N-alkyles de suif, les amines de suif alkyl éthoxylées, la (Z)-octadec-9-enylamine éthoxylée et la (Z)-N-9-octadécényl propane-1,3-diamine. 11. Composition selon l'une quelconque des revendications 1 à 10, 30 caractérisée en ce qu'elle comprend au moins deux composés c). 12. Composition selon la revendication 11, caractérisée en ce qu'elle comprend l'acide benzoïque et au moins l'un de l'acide 4-tert-butyl benzoïque et de l'acide nitrobenzoïque. 13. Composition selon la revendication 11, caractérisée en ce 35 qu'elle comprend au moins l'un de l'acide benzoïque, l'acide 4-tert-butyl benzoïque et l'acide nitrobenzoïque, et l'une des amines suivantes : les imino-2,2'bis-dérivés-N-alkyles de suif, les amines de suif alkyl éthoxylées, la (Z)-octadec-9-enylamine éthoxylée, la (Z)-N-9-octadécényl propane-1,3-diamine. 14. Composition selon la revendication 11, caractérisée en ce 5 qu'elle comprend au moins trois composés c). 15. Composition selon la revendication 14, caractérisée en ce qu'elle comprend au moins deux composés choisis parmi l'acide benzoïque, l'acide 4-tert-butyl benzoïque et l'acide nitrobenzoïque, et au moins un composé choisi parmi les imino-2,2'bis-dérivés-N-alkyles de suif, les amines de 10 suif alkyl éthoxylées, la (Z)-octadec-9-enylamine éthoxylée, la (Z)-N-9-octadécénylpropane-1,3-diamine. 16. Composition selon l'une quelconque des revendications 1 à 15, caractérisée en ce que la proportion du ou des aminosilanes a) varie de 5 à 25%, de préférence de 10 à 20%, en poids du poids de la composition. 15 17. Composition selon l'une quelconque des revendications 1 à 16, caractérisée en ce que la proportion du ou des composés azolés b) varie de 2 à 30%, de préférence de 5 à 15%, en poids du poids de la composition. 18. Composition selon l'une quelconque des revendications 1 à 17, caractérisée en ce que la proportion du ou des composés c) varie de 5 à 45%, 20 de préférence de 15 à 35%, en poids du poids de la composition. 19. Composition selon les revendications 4 et 18, caractérisée en ce que la proportion du ou des composés c) varie de 5 à 25%, de préférence de 5 à 15%, en poids du poids de la composition. 20. Composition selon les revendications 5 et 18, caractérisée en 25 ce que la proportion du ou des composés c) varie de 5 à 20%, de préférence de 10 à 20%, en poids du poids de la composition. 21. Peinture, laque ou vernis comprenant, comme inhibiteur de corrosion, une composition selon l'une quelconque des revendications 1 à 20. 22. Utilisation pour l'obtention d'une composition pour l'inhibition de 30 la corrosion, de, en combinaison, un ou plusieurs aminosilanes a), un ou plusieurs composés azolés b) et au moins un composé c) choisi parmi les acides carboxyliques et les amines grasses.